(57)【要約】【課題】  サイクル特性などの電池特性を向上させることができる電池を提供する。【解決手段】  電極層２１Ｂ，２２Ｂは活物質と結着剤とを含んでいる。結着剤には、フッ化ビニリデンを成分として含む重合体よりなる第１結着剤と、ポリビニルアセタールおよびその誘導体からなる群のうちの少なくとも１種よりなる第２結着剤とが混合して用いられている。第１結着剤により活物質を強固に結着させることができ、第２結着剤により電極層２１Ｂ，２２Ｂと集電体２１Ａ，２２Ａとの密着性を向上させることができる。結着剤における第１結着剤と第２結着剤との質量比は、第１結着剤が９５〜５０に対して、第２結着剤が５〜５０が好ましい。【選択図】  図２
2006253091.tif 000002
【特許請求の範囲】
【請求項１】
正極および負極と共に電解質を備えた電池であって、
前記正極および負極のうちの少なくとも一方は、集電体に活物質と結着剤とを含む電極層が設けられており、
前記結着剤は、フッ化ビニリデンを成分として含む重合体よりなる第１結着剤と、ポリビニルアセタールおよびその誘導体からなる群のうちの少なくとも１種よりなる第２結着剤とを含む
ことを特徴とする電池。
【請求項２】
前記結着剤は、第１結着剤を９５〜５０に対して、第２結着剤を５〜５０の質量比で含むことを特徴とする請求項１記載の電池。
【請求項３】
前記第２結着剤はポリビニルホルマールおよびその誘導体のうちの少なくとも１種を含むことを特徴とする請求項１記載の電池。
【発明の詳細な説明】
【技術分野】
【０００１】
本発明は、電極の結着剤としてフッ化ビニリデンを成分として含む重合体を用いた電池に関する。
【背景技術】
【０００２】
近年、カメラ一体型ＶＴＲ（videotape recorder）、携帯電話あるいは携帯用コンピューターなどのポータブル電子機器が多く登場し、その小型軽量化が図られている。それに伴い、電子機器のポータブル電源として、電池、特に二次電池の開発が活発に進められている。中でも、リチウムイオン二次電池は、高いエネルギー密度を実現できるものとして注目されている。
【０００３】
このリチウムイオン二次電池では、例えば、コバルト酸リチウムなどの正極活物質の粉末、または炭素材料などの負極活物質の粉末と、結着剤と混合して集電体に塗布し、電極層を形成した電極が広く用いられている。この電極の結着剤としては、例えば、ポリフッ化ビニリデン、またはポリビニルホルマールなどが知られている（例えば、特許文献１参照）。
【特許文献１】特許第３３１１４０２号公報
【発明の開示】
【発明が解決しようとする課題】
【０００４】
しかしながら、結着剤としてポリフッ化ビニリデンを用いた場合、活物質粉末同士を一体化させる結着性には優れるものの、集電体との密着性には劣るので、充放電を繰り返すと電極層が集電体から剥離して、容量が低下したり、電極の抵抗が上昇してしまうという問題があった。また、結着剤としてポリビニルホルマールを用いた場合、集電体との密着性には優れるものの、活物質粉末同士を一体化させる結着性には劣るので、充放電を繰り返すと活物質の脱落が生じ、容量が低下してしまうという問題があった。よって、サイクル特性をより向上させるための改善が求められていた。
【０００５】
本発明はかかる問題点に鑑みてなされたもので、その目的は、サイクル特性などの電池特性を向上させることができる電池を提供することにある。
【課題を解決するための手段】
【０００６】
本発明による電池は、正極および負極と共に電解質を備えたものであって、正極および負極のうちの少なくとも一方は、集電体に活物質と結着剤とを含む電極層が設けられており、結着剤は、フッ化ビニリデンを成分として含む重合体よりなる第１結着剤と、ポリビニルアセタールおよびその誘導体からなる群のうちの少なくとも１種よりなる第２結着剤とを含むものである。
【発明の効果】
【０００７】
本発明の電池によれば、結着剤として、フッ化ビニリデンを成分として含む重合体よりなる第１結着剤と、ポリビニルアセタールおよびその誘導体からなる群のうちの少なくとも１種よりなる第２結着剤とを含むようにしたので、活物質の結着性および電極層と集電体との密着性を共に向上させることができ、活物質の脱落および電極層の剥離を抑制することができる。よって、サイクル特性などの電池特性を向上させることができる。
【０００８】
特に、第１結着剤を９５〜５０に対して、第２結着剤を５〜５０の質量比で含むようにすれば、または、第２結着剤として、ポリビニルホルマールおよびその誘導体のうちの少なくとも１種を含むようにすれば、より高い効果を得ることができる。
【発明を実施するための最良の形態】
【０００９】
以下、本発明の実施の形態について、図面を参照して詳細に説明する。
【００１０】
図１は、本発明の一実施の形態の二次電池の構成を表すものである。この二次電池は、いわゆるラミネートフィルム型といわれるものであり、正極端子１１および負極端子１２が取り付けられた電池素子２０をフィルム状の外装部材３０の内部に収容したものである。
【００１１】
正極端子１１および負極端子１２は、それぞれ、外装部材３０の内部から外部に向かい例えば同一方向に導出されている。正極端子１１および負極端子１２は、例えば、アルミニウム（Ａｌ），銅（Ｃｕ），ニッケル（Ｎｉ）あるいはステンレスなどの金属材料によりそれぞれ構成されており、それぞれ薄板状または網目状とされている。
【００１２】
外装部材３０は、例えば、ナイロンフィルム，アルミニウム箔およびポリエチレンフィルムをこの順に貼り合わせた矩形状のアルミラミネートフィルムにより構成されている。外装部材３０は、例えば、ポリエチレンフィルム側と電池素子２０とが対向するように配設されており、各外縁部が融着あるいは接着剤により互いに密着されている。外装部材３０と正極端子１１および負極端子１２との間には、外気の侵入を防止するための密着フィルム３１が挿入されている。密着フィルム３１は、正極端子１１および負極端子１２に対して密着性を有する材料、例えば、ポリエチレン，ポリプロピレン，変性ポリエチレンあるいは変性ポリプロピレンなどのポリオレフィン樹脂により構成されている。
【００１３】
なお、外装部材３０は、上述したアルミラミネートフィルムに代えて、他の構造を有するラミネートフィルム，ポリプロピレンなどの高分子フィルムあるいは金属フィルムにより構成するようにしてもよい。
【００１４】
図２は、図１に示した電池素子２０の断面の一部を拡大して表すものである。電池素子２０は、正極２１と負極２２とをセパレータ２３を介して積層し、巻回したものであり、最外周部は図示しない保護テープにより保護されている。
【００１５】
正極２１は、例えば、集電体２１Ａの両面に電極層２１Ｂが設けられた構造を有している。集電体２１Ａは、例えば、アルミニウム箔，ニッケル箔あるいはステンレス箔などの金属箔により構成されており、電極層２１Ｂは、例えば、正極活物質と、必要に応じて導電材および結着剤とを含んでいる。
【００１６】
負極２２は、例えば、集電体２２Ａの両面に電極層２２Ｂが設けられた構造を有している。集電体２２Ａは、例えば、銅箔，ニッケル箔あるいはステンレス箔などの金属箔により構成されており、電極層２２Ｂは、例えば、負極活物質と、必要に応じて導電材および結着剤とを含んでいる。
【００１７】
正極活物質としては、例えば、リチウム（Ｌｉ）を吸蔵および放出可能な正極材料が挙げられ、例えば、硫化チタン（ＴｉＳ2 ），硫化モリブデン（ＭｏＳ2 ），セレン化ニオブ（ＮｂＳｅ2 ）あるいは酸化バナジウム（Ｖ2 Ｏ5 ）などのリチウムを含有しないカルコゲン化物、またはリチウムを含有するリチウム含有化合物、またはポリアセチレンあるいはポリピロールなどの高分子化合物が挙げられる。
【００１８】
中でも、リチウム含有化合物は、高電圧および高エネルギー密度を得ることができるものがあるので好ましい。このようなリチウム含有化合物としては、例えば、リチウムと遷移金属元素とを含む複合酸化物、またはリチウムと遷移金属元素とを含むリン酸化合物が挙げられ、特にコバルト（Ｃｏ），ニッケル，マンガン（Ｍｎ）および鉄（Ｆｅ）のうちの少なくとも１種を含むものが好ましい。より高い電圧を得ることができるからである。その化学式は、例えば、Ｌｉx ＭＩＯ2 あるいはＬｉy ＭIIＰＯ4 で表される。式中、ＭＩおよびＭIIは１種類以上の遷移金属元素を表す。ｘおよびｙの値は電池の充放電状態によって異なり、通常、０．０５≦ｘ≦１．１０、０．０５≦ｙ≦１．１０である。
【００１９】
リチウムと遷移金属元素とを含む複合酸化物の具体例としては、リチウムコバルト複合酸化物（Ｌｉx ＣｏＯ2 ）、リチウムニッケル複合酸化物（Ｌｉx ＮｉＯ2 ）、リチウムニッケルコバルト複合酸化物（Ｌｉx Ｎｉ1-z Ｃｏz Ｏ2 （ｚ＜１））、あるいはスピネル型構造を有するリチウムマンガン複合酸化物（ＬｉＭｎ2 Ｏ4 ）などが挙げられる。リチウムと遷移金属元素とを含むリン酸化合物の具体例としては、例えばリチウム鉄リン酸化合物（ＬｉＦｅＰＯ4 ）あるいはリチウム鉄マンガンリン酸化合物（ＬｉＦｅ1-v Ｍｎv ＰＯ4 （ｖ＜１））が挙げられる。
【００２０】
負極活物質としては、例えば、リチウムを吸蔵および放出可能な負極材料、例えば、炭素材料，金属酸化物あるいは高分子化合物が挙げられる。炭素材料としては、難黒鉛化炭素材料あるいは黒鉛系材料などが挙げられ、より具体的には、熱分解炭素類，コークス類，黒鉛類，ガラス状炭素類，有機高分子化合物焼成体，炭素繊維あるいは活性炭などがある。このうち、コークス類にはピッチコークス，ニードルコークスあるいは石油コークスなどがあり、有機高分子化合物焼成体というのは、フェノール樹脂やフラン樹脂などの高分子材料を適当な温度で焼成して炭素化したものをいう。また、金属酸化物としては、酸化鉄，酸化ルテニウムあるいは酸化モリブテンなどが挙げられ、高分子化合物としてはポリアセチレンあるいはポリピロールなどが挙げられる。
【００２１】
リチウムを吸蔵および放出可能な負極材料としては、また、リチウムと合金を形成可能な金属元素および半金属元素のうちの少なくとも１種を構成元素として含む材料も挙げられる。この負極材料は金属元素あるいは半金属元素の単体でも合金でも化合物でもよく、またこれらの１種または２種以上の相を少なくとも一部に有するようなものでもよい。なお、本発明において、合金には２種以上の金属元素からなるものに加えて、１種以上の金属元素と１種以上の半金属元素とを含むものも含める。また、非金属元素を含んでいてもよい。その組織には固溶体，共晶（共融混合物），金属間化合物あるいはそれらのうちの２種以上が共存するものがある。
【００２２】
このような金属元素あるいは半金属元素としては、例えば、スズ（Ｓｎ），鉛（Ｐｂ），アルミニウム，インジウム（Ｉｎ），ケイ素（Ｓｉ），亜鉛（Ｚｎ），アンチモン（Ｓｂ），ビスマス（Ｂｉ），ガリウム（Ｇａ），ゲルマニウム（Ｇｅ），ヒ素（Ａｓ），銀（Ａｇ），ハフニウム（Ｈｆ），ジルコニウム（Ｚｒ）およびイットリウム（Ｙ）が挙げられる。中でも、長周期型周期表における１４族の金属元素あるいは半金属元素が好ましく、特に好ましいのはケイ素あるいはスズである。ケイ素およびスズは、リチウムを吸蔵および放出する能力が大きく、高いエネルギー密度を得ることができるからである。
【００２３】
スズの合金としては、例えば、スズ以外の第２の構成元素として、ケイ素，ニッケル，銅，鉄，コバルト，マンガン，亜鉛，インジウム，銀，チタン（Ｔｉ），ゲルマニウム，ビスマス，アンチモンおよびクロム（Ｃｒ）からなる群のうちの少なくとも１種を含むものが挙げられる。ケイ素の合金としては、例えば、ケイ素以外の第２の構成元素として、スズ，ニッケル，銅，鉄，コバルト，マンガン，亜鉛，インジウム，銀，チタン，ゲルマニウム，ビスマス，アンチモンおよびクロムからなる群のうちの少なくとも１種を含むものが挙げられる。
【００２４】
スズの化合物あるいはケイ素の化合物としては、例えば、酸素（Ｏ）あるいは炭素（Ｃ）を含むものが挙げられ、スズまたはケイ素に加えて、上述した第２の構成元素を含んでいてもよい。
【００２５】
結着剤は、フッ化ビニリデンを成分として含む重合体よりなる第１結着剤と、ポリビニルアセタールおよびその誘導体からなる群のうちの少なくとも１種よりなる第２結着剤とを含むことが好ましい。第１結着剤により活物質を強固に結着することができると共に、第２結着剤により電極層２１Ｂ，２２Ｂと集電体２１Ａ，２２Ａとの密着性を向上させることができるからである。結着剤における第１結着剤と第２結着剤との割合は、質量比で、第１結着剤が９５〜５０に対して、第２結着剤が５〜５０の範囲内であることが好ましい。この範囲内においてより高い相乗効果を得られるからである。なお、第１結着剤および第２結着剤は、正極２１および負極２２の両方に用いることが好ましいが、正極２１または負極２２のいずれか一方のみに用いるようにしてもよい。
【００２６】
第１結着剤としては、例えば、ポリフッ化ビニリデン、あるいはフッ化ビニリデンを成分とする共重合体が挙げられる。共重合体の具体例としては、フッ化ビニリデン−ヘキサフルオロプロピレン共重合体、フッ化ビニリデン−テトラフルオロエチレン共重合体，フッ化ビニリデン−クロロトリフルオロエチレン共重合体、フッ化ビニリデン−ヘキサフルオロプロピレン−テトラフルオロエチレン共重合体、あるいはこれらに更に他のエチレン性不飽和モノマーを共重合したものなどが挙げられる。共重合可能なエチレン性不飽和モノマーとしては、アクリル酸エステル，メタクリル酸エステル，酢酸ビニル，アクリロニトリル，アクリル酸，メタクリル酸，無水マレイン，ブタジエン，スチレン，Ｎ−ビニルピロリドン，Ｎ−ビニルピリジン，グリシジルメタクリレート，ヒドロキシエチルメタクリレートあるいはメチルビニルエーテルなどが挙げられる。第１結着剤は１種を単独で用いてもよいが、２種以上を混合して用いてもよい。
【００２７】
第２結着剤であるポリビニルアセタールは、化１（Ａ）に示したアセタール基を含む構成単位と、化１（Ｂ）に示した水酸基を含む構成単位と、化１（Ｃ）に示したアセチル基を含む構成単位とを繰り返し単位に含む高分子化合物である。具体的には、例えば、化１（Ａ）に示したＲが水素のポリビニルホルマール、またはＲがプロピル基のポリビニルブチラールが挙げられる。第２結着剤は１種を単独で用いても２種以上を混合して用いてもよいが、中でも、ポリビニルホルマールまたはその誘導体を用いるようにすれば、集電体２１Ａ，２２Ａとの密着性をより向上させることができるので好ましい。
【００２８】
【化１】
2006253091.tif 000003
（Ｒは水素原子もしくは炭素数１〜３のアルキル基を表す。）
【００２９】
ポリビニルアセタールにおけるアセタール基の割合は６０ｍｏｌ％以上８０ｍｏｌ％以下であることが好ましく、ポリビニルアセタールの分子量は重量平均分子量で１００００以上５０００００以下が好ましい。この範囲内においてより高い効果が得られるからである。
【００３０】
セパレータ２３は、例えば、ポリプロピレンあるいはポリエチレンなどのポリオレフィン系の合成樹脂よりなる多孔質膜、またはセラミック製の不織布などの無機材料よりなる多孔質膜など、イオン透過度が大きく、所定の機械的強度を有する絶縁性の薄膜により構成されており、これら２種以上の多孔質膜を積層した構造とされていてもよい。中でも、ポリオレフィン系の多孔質膜は、正極２１と負極２２との分離性に優れ、内部短絡や開回路電圧の低下をより低減できるので好ましい。
【００３１】
セパレータ２３には液状の電解質である電解液が含浸されている。電解液は、例えば、溶媒と、この溶媒に溶解された電解質塩とを含んでいる。溶媒としては、例えば、γ−ブチロラクトン，γ−バレロラクトン，δ−バレロラクトンあるいはε−カプロラクトンなどのラクトン系溶媒、炭酸エチレン，炭酸プロピレン，炭酸ブチレン，炭酸ビニレン，炭酸ジメチル，炭酸エチルメチルあるいは炭酸ジエチルなどの炭酸エステル系溶媒、１，２−ジメトキシエタン，１−エトキシ−２−メトキシエタン，１，２−ジエトキシエタン，テトラヒドロフランあるいは２−メチルテトラヒドロフランなどのエーテル系溶媒、アセトニトリルなどのニトリル系溶媒、スルフォラン系溶媒、リン酸類、リン酸エステル溶媒、またはピロリドン類などの非水溶媒が挙げられる。溶媒は、いずれか１種を単独で用いてもよく、２種以上を混合して用いてもよい。
【００３２】
電解質塩は、溶媒に溶解してイオンを生ずるものであればいずれを用いてもよく、１種を単独で用いても、２種以上を混合して用いてもよい。例えばリチウム塩であれば、六フッ化リン酸リチウム（ＬｉＰＦ6 ），四フッ化ホウ酸リチウム（ＬｉＢＦ4 ），六フッ化ヒ酸リチウム（ＬｉＡｓＦ6 ），過塩素酸リチウム（ＬｉＣｌＯ4 ），トリフルオロメタンスルホン酸リチウム（ＬｉＣＦ3 ＳＯ3 ），ビス（トリフルオロメタンスルホニル）イミドリチウム（ＬｉＮ（ＳＯ2 ＣＦ3 ）2 ），トリス（トリフルオロメタンスルホニル）メチルリチウム（ＬｉＣ（ＳＯ2 ＣＦ3 ）3 ），四塩化アルミン酸リチウム（ＬｉＡｌＣｌ4 ）あるいは六フッ化ケイ酸リチウム（ＬｉＳｉＦ6 ）などが挙げられる。
【００３３】
また、電解液に代えて、電解液を高分子化合物に保持させたいわゆるゲル状の電解質を用いてもよい。高分子化合物としては、例えば、ポリフッ化ビニリデンあるいはフッ化ビニリデンとヘキサフルオロプロピレンとの共重合体などのフッ素系高分子化合物、ポリエチレンオキサイドあるいはポリエチレンオキサイドを含む架橋体などのエーテル系高分子化合物、ポリアクリロニトリル、またはポリビニルアセタールあるいはその架橋体が挙げられる。この場合、電解質はセパレータ２３に含浸されていてもよく、また、セパレータ２３と正極２１および負極２２との間に存在していてもよい。
【００３４】
この二次電池は、例えば、次のようにして製造することができる。
【００３５】
まず、例えば、集電体２１Ａに電極層２１Ｂを形成し正極２１を作製する。電極層２１Ｂは、例えば、正極活物質の粉末と導電剤と結着剤とを混合して正極合剤を調製したのち、この正極合剤をＮ−メチル−２−ピロリドンなどの溶剤に分散させてペースト状の正極合剤スラリーとし、この正極合剤スラリーを集電体２１Ａに塗布し乾燥させ、圧縮成型することにより形成する。また、例えば、正極２１と同様にして、集電体２２Ａに電極層２２Ｂを形成し負極２２を作製する。その際、結着剤には第１結着剤と第２結着剤とを混合して用いる。
【００３６】
次いで、集電体２１Ａに正極端子１１を取り付けると共に、集電体２２Ａに負極端子１２を取り付け、正極２１と負極２２とをセパレータ２３を介して積層し、長手方向に巻回して、最外周部に保護テープを接着し巻回電極体とする。続いて、この巻回電極体を外装部材３０の間に挟み、外装部材３０の外周縁部を一辺を除いて熱融着し、電解液を注入したのち、残りの一辺を熱融着して封入する。これにより、図１および図２に示した二次電池が完成する。
【００３７】
なお、電解液に代えて、電解液と、高分子化合物の原料であるモノマーとを含む電解質組成物とを注入し、封入したのち、モノマーを重合させて電解質を形成するようにしてもよい。また、正極２１および負極２２の上に電解液と高分子化合物とを含む電解質を塗布したのち、セパレータ２３を介して巻回して外装部材３０に封入するようにしてもよい。
【００３８】
この二次電池では、充電を行うと、例えば、正極２１からリチウムイオンが放出され、電解液を介して負極２２に吸蔵される。一方、放電を行うと、例えば、負極２２からリチウムイオンが放出され、電解液を介して正極２１に吸蔵される。この充放電に伴い、正極２１および負極２２は膨張・収縮するが、本実施の形態では、第１結着剤と第２結着剤とを含んでいるので、活物質の結着性および電極層２１Ｂ，２２Ｂと集電体２１Ａ，２２Ａとの密着性が共に高くなっており、電極層２１Ｂ，２２Ｂの崩壊および剥離が抑制される。
【００３９】
このように本実施の形態によれば、結着剤として、フッ化ビニリデンを成分として含む重合体よりなる第１結着剤と、ポリビニルアセタールおよびその誘導体からなる群のうちの少なくとも１種よりなる第２結着剤とを含むようにしたので、活物質の結着性および電極層２１Ｂ，２２Ｂと集電体２１Ａ，２２Ａとの密着性を共に向上させることができる。よって、活物質の脱落および電極層２１Ｂ，２２Ｂの剥離を抑制することができ、サイクル特性などの電池特性を向上させることができる。
【００４０】
特に、第１結着剤を９５〜５０に対して、第２結着剤を５〜５０の質量比で含むようにすれば、または、第２結着剤として、ポリビニルホルマールおよびその誘導体のうちの少なくとも１種を含むようにすれば、より高い効果を得ることができる。
【実施例】
【００４１】
更に、本発明の具体的な実施例について詳細に説明する。
【００４２】
（実施例１−１〜１−４）
図１，２に示したようなラミネートフィルム型の二次電池を作製した。
【００４３】
まず、炭酸リチウム０．５ｍｏｌと炭酸コバルト１ｍｏｌとを混合し、この混合物を空気中において９００℃で５時間焼成して正極活物質であるリチウムコバルト複合酸化物（ＬｉＣｏＯ2 ）を合成した。次いで、このリチウムコバルト複合酸化物粉末９０質量部と、導電剤である黒鉛粉末５質量部と、結着剤５質量部とを混合して正極合剤を調製したのち、溶剤であるＮ−メチル−２−ピロリドンに分散させて正極合剤スラリーを作製した。
【００４４】
その際、結着剤には、第１結着剤として、ポリフッ化ビニリデン（ＰＶｄＦ）またはフッ化ビニリデン９５質量部とヘキサフルオロプロピレン５質量部との共重合体を用い、第２結着剤として、ポリビニルホルマール（ＰＶＦ）を用いた。また、第１結着剤と第２結着剤との割合を実施例１−１〜１−４で表１に示したように変化させた。具体的には、実施例１−１，１−２ではポリフッ化ビニリデン８０質量％とポリビニルホルマール２０質量％とを用い、実施例１−３ではポリフッ化ビニリデンのみを用い、実施例１−４ではポリフッ化ビニリデンの共重合体８０質量％とポリビニルホルマール２０質量％とを用いた。
【００４５】
続いて、この正極合剤スラリーを厚み２０μｍのアルミニウム箔よりなる集電体２１Ａの両面に塗布し乾燥させたのち圧縮成型して電極層２１Ｂを形成することにより帯状の正極２１を作製した。そののち、正極２１に正極端子１１を取り付けた。
【００４６】
一方、黒鉛粉末を負極活物質として用い、この黒鉛粉末９５質量部と、結着剤５質量部とを混合して負極合剤を調製したのち、溶剤であるＮ−メチル−２−ピロリドンに分散させて負極合剤スラリーを作製した。その際、結着剤には、第１結着剤として、ポリフッ化ビニリデンを用い、第２結着剤としてポリビニルホルマールを用いた。また、第１結着剤と第２結着剤との割合を実施例１−１〜１−４で表１に示したように変化させた。具体的には、実施例１−１，１−３，１−４ではポリフッ化ビニリデン８０質量％とポリビニルホルマール２０質量％とを用い、実施例１−２ではポリフッ化ビニリデンのみを用いた。
【００４７】
次いで、この負極合剤スラリーを厚み１５μｍの銅箔よりなる集電体２２Ａの両面に塗布し乾燥させたのち圧縮成型して電極層２２Ｂを形成することにより帯状の負極２２を作製した。続いて、負極２２に負極端子１２を取り付けた。
【００４８】
そののち、作製した正極２１および負極２２を、厚み２５μｍの微多孔性ポリエチレンフィルムよりなるセパレータ２３を介して密着させ、長手方向に巻き回して巻回電極体を作製した。次いで、この巻回電極体を、アルミラミネートフィルムよりなる外装部材３０に挟んだのち、外装部材３０の外周縁部を一辺を除いて貼り合わせ、電解液を注入した。電解液には、炭酸エチレンと炭酸ジエチルとを３：７の質量比で混合した混合溶媒に電解質塩として１ｍｏｌ／ｌのＬｉＰＦ6 を溶解させたものを用いた。そののち、外装部材３０の外縁部の残りの一辺を貼り合わせ、図１，２に示した二次電池を作製した。
【００４９】
また、実施例１−１〜１−４に対する比較例１−１，１−２として、正極および負極に第１結着剤または第２結着剤のみを用いたことを除き、他は実施例１−１〜１−４と同様にして二次電池を作製した。
【００５０】
作製した実施例１−１〜１−４および比較例１−１，１−２の二次電池について、サイクル特性を次のようにして求めた。まず、２３℃で１００ｍＡの定電流定電圧充電を上限４．２Ｖまで１５時間行い、次に１００ｍＡの定電流放電を終止電圧２．５Ｖまで行ったのち、２３℃で５００ｍＡの定電流定電圧充電を上限４．２Ｖまで２時間行い、次に５００ｍＡの定電流放電を終止電圧２．５Ｖまで行うという充放電を３００サイクル繰返した。サイクル特性は、５００ｍＡ放電における１サイクル目の放電容量を１００％としたときの３００サイクル目の容量維持率を求めた。得られた結果を表１に示す。
【００５１】
【表１】
2006253091.tif 000004
【００５２】
表１に示したように、正極２１または負極２２の少なくとも一方に第１結着剤と第２結着剤とを用いた実施例１−１〜１−４によれば、いずれか一方のみを用いた比較例１−１，１−２に比べてサイクル特性を向上させることができた。すなわち、正極２１および負極２２のうちの少なくとも一方に、第１結着剤と第２結着剤とを用いるようにすれば、サイクル特性を向上させることができることが分かった。また、正極２１および負極２２の両方に用いるようにすればより好ましいことも分かった。
【００５３】
（実施例２−１〜２−４）
第１結着剤としてポリフッ化ビニリデンを用いると共に、第２結着剤としてポリビニルホルマール（ＰＶＦ）を用い、その割合を表２に示したように変化させたことを除き、他は実施例１−１と同様にして二次電池を作製した。作製した実施例２−１〜２−４の二次電池についても、実施例１−１と同様にしてサイクル特性を評価した。それらの結果を、実施例１−１および比較例１−１の結果と合わせて表２に示す。
【００５４】
【表２】
2006253091.tif 000005
【００５５】
表２に示したように、結着剤における第１結着剤の割合を減少させ第２結着剤の割合を増加させると、サイクル特性は向上し、極大値を示したのち低下する傾向がみられた。すなわち、結着剤における第１結着剤の質量比を９５〜５０に対して、第２結着剤を５〜５０の範囲内とするようにすれば、より高い効果を得られることが分かった。
【００５６】
（実施例３）
第２結着剤としてポリビニルホルマールに代えて、ポリビニルブチラール（ＰＶＢ）を用いたことを除き、他は実施例１−１と同様にして二次電池を作製した。また、実施例３に対する比較例３として、正極および負極の結着性としてポリビニルブチラールのみを用いたことを除き、他は実施例３と同様にして二次電池を作製した。
【００５７】
作製した実施例３および比較例３の二次電池についても、実施例１−１と同様にしてサイクル特性を評価した。それらの結果を、実施例１−１および比較例１−１の結果と合わせて表３に示す。
【００５８】
【表３】
2006253091.tif 000006
【００５９】
表３に示したように、第２結着剤としてポリビニルブチラールを用いた場合においても、第１結着剤と第２結着剤とを用いた実施例３の方が、その一方のみを用いた比較例３に比べて、サイクル特性を向上させることができた。また、第２結着剤としてポリビニルブチラールを用いた実施例３よりも、ポリビニルホルマールを用いた実施例１−１の方がより高いサイクル特性が得られた。
【００６０】
すなわち、第２結着剤としてポリビニルブチラールなどの他のポリビニルアセタールを用いても同様の効果を得ることができるが、ポリビニルホルマールを用いた方がより高い効果を得られることが分かった。
【００６１】
（実施例４）
電解液に代えて、電解液９７質量部とポリビニルホルマール３質量部とを混合した電解質組成物を注入し、ポリビニルホルマールを重合させることによりゲル状の電解質としたことを除き、他は実施例１−１と同様にして二次電池を作製した。また、実施例４に対する比較例４として、正極および負極の結着性としてポリフッ化ビニリデンのみを用いたことを除き、他は実施例４と同様にして二次電池を作製した。
【００６２】
作製した実施例４および比較例４の二次電池についても、実施例１−１と同様にしてサイクル特性を評価した。それらの結果を、実施例１−１の結果と合わせて表４に示す。
【００６３】
【表４】
2006253091.tif 000007
【００６４】
表４に示したように、ゲル状の電解質を用いた場合においても、第１結着剤と第２結着剤とを用いた実施例４の方が、その一方のみを用いた比較例４に比べて、サイクル特性を向上させることができた。すなわち、ゲル状の電解質を備えた場合においても、第１結着剤と第２結着剤とを用いるようにすれば、サイクル特性を向上させることができることが分かった。
【００６５】
以上、実施の形態および実施例を挙げて本発明を説明したが、本発明は実施の形態および実施例に限定されず、種々の変形が可能である。例えば、上記実施の形態および実施例では、電解質として電解液を用いる場合および電解液を高分子化合物に保持させたゲル状電解質を用いる場合について説明したが、他の電解質を用いるようにしてもよい。他の電解質としては、例えば、イオン伝導性を有する高分子化合物に電解質塩を溶解または分散させた有機固体電解質、イオン伝導性セラミックス，イオン伝導性ガラスあるいはイオン性結晶などのイオン伝導性無機化合物を含む無機固体電解質、またはこれらと電解液との混合したものが挙げられる。
【００６６】
また、上記実施の形態および実施例では、電極反応物質としてリチウムを用いる電池について説明したが、ナトリウム（Ｎａ）あるいはカリウム（Ｋ）などの他のアルカリ金属、またはマグネシウムあるいはカルシウム（Ｃａ）などのアルカリ土類金属、またはアルミニウムなどの他の軽金属を用いる場合についても、本発明を適用することができる。
【００６７】
更に、上記実施の形態および実施例では、ラミネートフィルム型の二次電池を具体的に挙げて説明したが、本発明はコイン型、ボタン型、円筒型あるいは角型などの他の形状を有する二次電池、または積層構造などの他の構造を有する二次電池についても同様に適用することができる。また、本発明は、二次電池に限らず、一次電池などの他の電池についても同様に適用することができる。
【図面の簡単な説明】
【００６８】
【図１】本発明の一実施の形態に係る二次電池の構成を表す分解斜視図である。
【図２】図１に示した電池素子の一部を拡大して表す断面図である。
【符号の説明】
【００６９】
１１…正極端子、１２…負極端子、２０…電池素子、２１…正極、２１Ａ，２２Ａ…集電体、２１Ｂ，２２Ｂ…電極層、２２…負極、２３…セパレータ、３０…外装部材、３１…密着フィルム。
【図１】
2006253091.tif 000008
【図２】
2006253091.tif 000009